【手続補正書】
【提出日】平成18年2月16日(2006.2.16)
【手続補正１】
【補正対象書類名】明細書
【補正対象項目名】００１０
【補正方法】変更
【補正の内容】
【００１０】
上記接着用樹脂は、変性重合体(Ｂ)１００質量部、多段階重合体粒子（Ａ）０〜１０００質量部、オレフィン系樹脂(Ｄ)０〜１０００質量部、メタクリル酸メチルとこれと共重合可能な他のビニル系単量体との、前者／後者の質量比で６０／４０〜１００／０の、（共）重合体であるメタクリル系熱可塑性樹脂（Ｅ）０〜１０００質量部、及び熱可塑性ポリウレタンエラストマー（Ｆ）０〜１０００質量部を溶融混錬して得られる樹脂であることが好ましい。
【手続補正２】
【補正対象書類名】明細書
【補正対象項目名】００２８
【補正方法】変更
【補正の内容】
【００２８】
本発明で使用する多段階重合体粒子（Ａ）の平均粒子径は、１５０ｎｍ以下であることが必要である。１５０ｎｍより大きいと弾性回復性が不十分となる。また、溶融流動性が良くない場合もある。平均粒子径の下限値については特に限定されるものではないが、多段階重合体粒子（Ａ）の所定の層構造を形成させやすい観点からは、平均粒子径は３０ｎｍ以上であることが好ましい。平均粒子径はさらに好ましくは８０〜１２０ｎｍである。
【手続補正３】
【補正対象書類名】明細書
【補正対象項目名】００７４
【補正方法】変更
【補正の内容】
【００７４】
ここで、ポリウレタン系ブロック共重合体（Ｇ）の製造に用いられる末端変性付加重合系ブロック共重合体は、例えば、次のようなアニオン重合法により製造することができる。すなわち、アルキルリチウム化合物などを開始剤として、ｎ−ヘキサン、シクロヘキサンなどの不活性有機溶媒中で、芳香族ビニル化合物、共役ジエン化合物を逐次重合させ、所望の分子構造及び分子量に達した時点で、エチレンオキサイド、プロピレンオキサイド、スチレンオキサイドなどのオキシラン骨格を有する化合物、又はε−カプロラクトン、β−プロピオラクトン、ジメチルプロピオラクトン（ピバロラクトン）などのラクトン系化合物などを付加させ、次いでアルコール類、カルボン酸類、水などの活性水素含有化合物を添加して重合を停止することにより製造することができる。そして、それにより得られるブロック共重合体を好ましくは、ｎ−ヘキサン、シクロヘキサンなどの不活性有機溶媒中でアルキルアルミニウム化合物とコバルト、ニッケルなどからなるチーグラー触媒等の水添触媒の存在下に、反応温度２０〜１５０℃、水素圧力１〜１５０ｋｇ／ｃｍ2の条件下で水素添加することによって、水添された末端変性付加重合系ブロック共重合体を得ることができる。
【手続補正４】
【補正対象書類名】明細書
【補正対象項目名】００９４
【補正方法】変更
【補正の内容】
【００９４】
重合体ブロック（ｈ）を構成する（メタ）アクリレート系単量体、ビニルエステル系単量体、（メタ）アクリルアミド系単量体及びアクリロニトリル系単量体としては、（メタ）アクリロニトリル；酢酸ビニル、ピバリン酸ビニル等のビニルエステル；（メタ）アクリル酸メチル、（メタ）アクリル酸エチル、（メタ）アクリル酸ブチル、（メタ）アクリル酸ドデシル、（メタ）アクリル酸２−エチルヘキシルなどの（メタ）アクリル酸エステル；（メタ）アクリルアミド；Ｎ−ビニル−２−ピロリドンなどを挙げることができ、これらの中でもメタクリル酸メチル、アクリル酸エチル、アクリロニトリル、酢酸ビニルが好ましい。
重合体ブロック（ｈ）を形成する全単量体中、（メタ）アクリレート系単量体単位、ビニルエーテル系単量体単位、（メタ）アクリルアミド系単量体単位及びアクリロニトリル系単量体単位より選ばれる少なくとも１種の単量体の占める割合が７０モル％以上であることが好ましく、８０モル％以上であることがより好ましい。
重合体ブロック（ｈ）は、好ましくは３０モル％以下の割合で、（メタ）アクリル酸、無水マレイン酸、スチレン、α−メチルスチレン、ｐ−メチルスチレンなどの他の単量体からなる単位を有していてもよい。
【手続補正５】
【補正対象書類名】明細書
【補正対象項目名】００９９
【補正方法】変更
【補正の内容】
【００９９】
ブロック共重合体（Ｊ）を構成する重合体ブロック（ｇ）と重合体ブロック（ｈ）との結合形態は特に制限されず、直鎖状、分岐状、放射状、又はそれらの２つ以上が組合わさった結合形態のいずれであってもよいが、直鎖状の結合形態であることが好ましい。
【手続補正６】
【補正対象書類名】明細書
【補正対象項目名】０１１７
【補正方法】変更
【補正の内容】
【０１１７】
<積層体の層構成>
本発明の積層体では、層の数、各層の厚さ、形状、構造なども特に制限されず、積層体の用途などに応じて決めることができる。何ら限定されるものではないが、本発明の積層体としては、例えば、接着用樹脂からなる層を挟んでその両側に多段階重合体粒子（Ａ）からなる層及びその他の熱可塑性重合体（Ｃ）からなる層を有する積層体などを挙げることができる。本発明の積層体では、多段階重合体粒子（Ａ）からなる層、接着用樹脂からなる層及びその他の熱可塑性重合体（Ｃ）からなる層はそれぞれの層について独立に２層以上より構成されていてもよく、その場合各層は同じであっても異なっていてもよい。
【手続補正７】
【補正対象書類名】明細書
【補正対象項目名】０１１８
【補正方法】変更
【補正の内容】
【０１１８】
<積層体の厚さ>
本発明の積層体の厚さについては、特に制限はないが、５〜１０００μｍ程度が通常であり、２５〜５００μｍ程度が好ましい。また、本発明の積層体における、多段階重合体粒子からなる層の合計の厚さについては、特に制限はないが、３〜４００μｍ程度が通常であり、１０〜２００μｍ程度が好ましい。本発明の積層体における、接着用樹脂組成物からなる層の合計の厚さについては、特に制限はないが、１〜２００μｍ程度が通常であり、５〜１００μｍ程度が好ましい。他の熱可塑性重合体（Ｃ）から得られる層の合計の厚さについては、特に制限はないが、３〜４００μｍ程度が通常であり、１０〜２００μｍ程度が好ましい。
【手続補正８】
【補正対象書類名】明細書
【補正対象項目名】０１１９
【補正方法】変更
【補正の内容】
【０１１９】
＜積層体の用途＞
本発明の積層体では、形状、構造、用途などは特に制限されず、上記した多段階重合体粒子（Ａ）からなる層、接着用樹脂からなる層及びその他の熱可塑性重合体（Ｃ）からなる層を有する積層体であればそのいずれもが本発明の範囲に包含される。何ら限定されるものではないが、本発明の積層体は、各種工業製品や部品として使用することができる。
【手続補正９】
【補正対象書類名】明細書
【補正対象項目名】０１２１
【補正方法】変更
【補正の内容】
【０１２１】
【実施例】
以下に本発明を実施例及び比較例により具体的に説明するが、本発明はそれにより何ら限定されない。なお、実施例の中の各測定値は以下の評価法に従った。
（１）多段階重合体粒子（Ａ）の平均粒子径
多段階重合体粒子（Ａ）の平均粒子径は、重合完了後のラテックスから採取した試料を用いて、レーザー粒径解析装置ＰＡＲ−ＩＩＩ（大塚電子製）を用いて動的光散乱法により測定し、キュムラント法により解析し求めた。
【手続補正１０】
【補正対象書類名】明細書
【補正対象項目名】０１２７
【補正方法】変更
【補正の内容】
【０１２７】
製造例２（多段階重合体粒子（Ａ−２）の製造）
窒素雰囲気下、攪拌翼、冷却管及び滴下ロートを装着した重合器に、蒸留水２００質量部、ドデシルベンゼンスルホン酸ナトリウム１質量部及び炭酸ナトリウム０．０５質量部を仕込み、８０℃加熱して均一に溶解させた。次いで、ペルオキソ二硫酸カリウム０．０１質量部を加えた後、メタクリル酸メチル９．４８質量部、アクリル酸ｎ−ブチル０．５質量部及びメタクリル酸アリル０．０２質量部からなる混合物を滴下ロートより２０分かけて連続的に滴下し、１層目を形成した。滴下終了後、同温度でさらに３０分間反応を続け、ガスクロマトグラフィーで各単量体がすべて消費されたことを確認した。